마이크로웨이브 용 튜브 를 중간체 12 ( 0 . 2 g , 0 . 45 mmol ) 및 메틸 요오 다 이드 ( 2 mL , 32 mmol ) 로 채웠 다 . 상기 튜브 는 뚜껑 을 닫 고 , DrySyn 금속 가열 블록 에서 100 ℃ 에서 16 시간 동안 가열 하 고 , 그 후 반응 혼합물 을 진공 에서 농축 시켰 다 . 조 물질 을 DCM ( 10 mL ) 및 물 ( 1 mL ) 로 희석 시켰 다 . 층 들 을 분리 하 고 , 유기 층 을 MgSO 4 로 건조 시키 고 , 여과 시키 고 , 진공 에서 농축 시켜 황갈색 고형물 을 수득 하 였 다 . 이 고형물 을 분취 용 HPLC ( 고정상 : RP 엑스 브리지 프 렙 ( XBridge Prep ) C 18 OBD - 10 μ m , 30 x 150 mm , 이동상 : 물 중 0 . 25 % NH 4 HCO 3 용액 , MeOH ) 로 정제 하 여 중간체 17 을 백색 고형물 로 수득 하 였 다 ( 0 . 08 g , 40 %, 시스 ) .